(57)【要約】【課題】タコグラフ記録用紙本来の機能を維持しながら、裏面剥離効果を有することによって打ち抜き加工時のブロッキング発生の問題がなく、寸法安定性及び剛性に優れ、さらには裏面が筆記適性及び印字適性を備えたタコグラフ記録用紙を提供する。【解決手段】タコグラフ記録用紙の裏面に設けられる水溶性樹脂層に、アクリル酸エチル・アクリロニトリル共重合体を含有させる。更に好適には、水溶性樹脂層にアクリル酸エステル・メタクリル酸エステル共重合体、ポリビニルアルコール、澱粉、澱粉誘導体、金属塩を含有させる。【選択図】  なし【特許請求の範囲】
【請求項１】
基材と、基材の情報記録面に設けられた情報記録層とを有するタコグラフ記録用紙であって、
基材の裏面において水溶性樹脂層が設けられ、
当該水溶性樹脂層が、少なくともアクリル酸エチル・アクリロニトリル共重合体を含有することを特徴とする、タコグラフ記録用紙。
【請求項２】
水溶性樹脂層が、さらにアクリル酸エステル・メタクリル酸エステル共重合体を含有する請求項１記載のタコグラフ記録用紙。
【請求項３】
水溶性樹脂層が、さらに、重合度５００〜２０００のポリビニルアルコール、澱粉、及び澱粉誘導体からなる群より選択される少なくとも１種を含有する請求項１又は２に記載のタコグラフ記録用紙。
【請求項４】
水溶性樹脂層が、さらに、金属塩を固形分基準で１〜２０重量％含有する請求項１〜３のいずれかに記載のタコグラフ記録用紙。
【発明の詳細な説明】
【技術分野】
【０００１】
本発明は、基材と、基材の情報記録面に設けられた情報記録層とを有するタコグラフ記録用紙に関するものである。
【背景技術】
【０００２】
タコグラフ記録用紙は、タクシーや営業用トラック・バス等において走行中の速度を記録することを目的とし、インキを用いずに尖針等を用いて引っ掻き記録により印字される記録紙である。
【０００３】
特許文献１では、隠蔽性を有する水性の中空孔ポリマー粒子と、成膜性を有する水性ポリマーとの混合物を黒色原紙に塗工することによって、原紙上にミクロボイドの隠蔽層が形成され、白い外観を有する水性型タコグラフ記録用紙が記載されている。
【０００４】
一方、タコグラフメータ及びその記録方法については特許文献２、特許文献３及び特許文献４等に示されており、尖針で隠蔽層を引っ掻いて破壊すると隠蔽層が潰れて透明化し、黒色原紙が透けて可視できることで約３０マイクロメータの細い線としての記録が得られる。
【０００５】
タコグラフ記録用紙に設けられる情報記録層は、先に記載した先行文献に記載があるように、黒色原紙又は黒色塗工層上に設けられた、黒色を隠蔽する隠蔽層であり、尖針で隠蔽層を引っ掻いて破壊して下層の黒色層を視認可能にすることで、恰も記録線を描いた情報記録を発現させる構成からなり、破壊による記録であるがために、改竄が不可能な記録情報を得ることができる。
【０００６】
従って、隠蔽層は、尖針で引っ掻いて破壊する事が可能な可塑性の柔軟な塗工層である事が必要である。
【０００７】
しかしながら、タコグラフ記録用紙の製造過程においては、タコグラフ記録用紙の原紙を複数枚重ね合わせて、打ち抜きにより円形のタコグラフ記録用紙を形成する方法を用いるため、打ち抜き時に、前記隠蔽層が打ち抜き切断面においてズレを生じ、このズレによりタコグラフ記録用紙どうしがブロッキングし、作業性を低下させる問題を有している。特許文献１に記載の従来技術はタコグラフ記録用紙としての構成を記載しているものであるが、このタコグラフ記録用紙は成型加工時にその切断面でタコグラフ記録用紙がブロッキングを起こす問題を秘めたものである。
【０００８】
また、タコグラフ記録用紙はドライバーの運行状況を記録する日報になり、事故発生時には運行状況を証明する証拠として使用されることから、安定した情報記録能力が求められる。そのため、紙の寸法安定性や剛性に優れているものが求められる。
【０００９】
さらに、運行日報として使用される関係上、タコグラフ記録用紙は、情報記録層を設けた面と反対側の裏面に対して、鉛筆やボールペン等での書き込みや、種々の方法による印刷が可能であることが好ましい。
【特許文献１】特開平３−２２０４１５号公報
【特許文献２】特公昭４１−１９２７４号公報
【特許文献３】米国特許第２７３９９０９号明細書
【特許文献４】特許第２６１９７２８号公報
【発明の開示】
【発明が解決しようとする課題】
【００１０】
本発明は、上記現状に鑑み、タコグラフ記録用紙本来の機能を維持しながら、裏面剥離効果を有することによって打ち抜き加工時のブロッキング発生の問題がなく、寸法安定性及び剛性に優れ、さらには裏面が筆記適性及び印字適性を備えたタコグラフ記録用紙を提供することを課題とする。
【課題を解決するための手段】
【００１１】
本発明者らは、打ち抜き加工時のブロッキング発生の問題を改善する方策として、タコグラフ記録用紙の裏面に剥離層を設けることとした。しかしながら、シリコン系やフッソ系等の剥離剤を塗布したところ、ブロッキング発生を抑制し得るほど十分な剥離効果を得ることはできず、また、裏面の筆記適性及び印字適性についても十分なものではなかった。ところが、さらに鋭意検討をした結果、アクリル酸エチル・アクリロニトリル共重合体を含有する剥離層を設けることによって、上記課題を解決できることを見出し、本発明を完成するに至った。
【００１２】
すなわち本発明は、基材と、基材の情報記録面に設けられた情報記録層とを有するタコグラフ記録用紙であって、基材の裏面において水溶性樹脂層が設けられ、当該水溶性樹脂層が、少なくともアクリル酸エチル・アクリロニトリル共重合体を含有することを特徴とする、タコグラフ記録用紙である。
【００１３】
前記タコグラフ記録用紙において、水溶性樹脂層が、さらにアクリル酸エステル・メタクリル酸エステル共重合体を含有することが好ましく、さらにアクリル酸エチル・アクリロニトリル共重合体および、アクリル酸エステル・メタクリル酸エステル共重合体を固形分重量でそれぞれ10〜25重量％含有している事が最も好ましい。
【００１４】
また、水溶性樹脂層が、さらに、重合度５００〜２０００のポリビニルアルコール、澱粉、及び澱粉誘導体からなる群より選択される少なくとも１種を含有することが好ましい。
【００１５】
また、水溶性樹脂層が、さらに、金属塩を固形分重量で１〜２０重量％含有することが好ましい。
【発明の効果】
【００１６】
本発明のタコグラフ記録用紙は、その製造時に複数枚重ねた打ち抜き加工を行っても、その情報記録面に予め設けられている情報記録層とのブロッキングの発生を抑制することができ、また、寸法安定性及び剛性に優れており、その裏面が筆記適性及び印字適性を備えている。
【発明を実施するための最良の形態】
【００１７】
本発明のタコグラフ記録用紙は、基材と、基材の情報記録面（表側の面）に設けられた情報記録層と、基材の裏側の面に剥離層として設けられた水溶性樹脂層とを有する。
【００１８】
本発明のタコグラフ記録用紙を構成する基材の原料としては、従来公知のパルプを使用することができる。目的やユーザーニーズに応じて環境負荷低減のため、非木材パルプ、ＦＳＣ森林認証チップを使用したパルプ、無塩素漂白しているＥＣＦ（Ｅｌｅｍｅｎｔａｒｙ  Ｃｈｌｏｒｉｎｅ  Ｆｒｅｅ）パルプを使用してもよい。
【００１９】
基材の抄紙方法としては、単層抄きであってもよいし、多層抄きであってもよい。単層抄きの場合には、一般的な洋紙製造用の抄紙機で長網式を使用すればよいが、ギャップフォーマー抄紙機も利用することができる。
【００２０】
多層抄きとは、一般的にライナー等の板紙用の抄紙機で円網が複数あるものを用い、円網で抄いた湿紙を何層か合わせて抄造する方法である。
【００２１】
本発明のタコグラフ記録用紙に用いる基材としては、通常、単層白物基材に黒色顔料面を塗布したものと、多層抄きで表層として黒色層を使用したものが使用される。
【００２２】
本発明の特に好適な実施形態におけるタコグラフ記録用紙用基材を以下に説明する。当該基材は、複数層、例えば５層の湿紙を抄き合わせた多層抄き紙にて構成されている。表層の湿紙は、上質紙（ＬＢＫＰ、ＮＢＫＰを原料として抄造した紙）の白損から成る上白古紙とＬＢＫＰを、それぞれ単独若しくは適宜の配合割合で混合した原料パルプを用い、かつタコグラフ記録用紙の着色層が容易に高品質に形成されるようにグレー色（例えば、明度（ＪＩＳ  Ｚ８７２２に準じて測定したハンターＬａｂ表示系における明度（Ｌ値）による。以下、同じ。）２８〜４５程度）に着色して抄造している。また、中間層及び裏層は、紙器製造時に発生する砂裁古紙、新聞・雑誌などを原料として抄造した白ボールなどの地券古紙から成る原料パルプを主として用い、必要に応じてコート紙の白損から成る中白古紙や、コート紙の印刷・製本工程での砂裁古紙からなるケント古紙やＬＢＫＰを添加して抄造される。また、タコグラフ記録用紙の寸法安定性を向上するため、全層に湿潤紙力増強剤を添加する場合が多い。
【００２３】
この多層抄き紙には、全層での配合比で機械パルプを３０％以上、好ましくは５０〜６５％含んでいる。また、湿潤紙力増強剤としては、車内での高温、低温、多湿等の使用環境変化に対しても寸法安定性を堅持するポリアミドエピクロロヒドリンを主剤とする湿潤紙力増強剤が好適である。
【００２４】
上記５層の多層抄き紙は、５つの円網ワイヤを有するワイヤパート、プレスパート、ドライヤーパート、カレンダー、及びリールを備えた抄紙機にて各層の湿紙を抄き合わせて製造される。ワイヤパートにおいては、５つの円網が適当な間隔をあけて直列して配設され、これら円網の上端に下面が接するように無端ベルト状の毛布が配設され、毛布が表層用の円網から裏層用の円網に向けて順次走行した後上向きに反転し、後続工程のプレスパートに抄き合わせた湿紙を受け渡して表層用の円網に戻る無端状の回動経路を各円網の周速と等速で同期して回動するように構成されている。各円網には、その上端よりも回転方向上手側位置にそれぞれに原料スラリーを供給して円網の周面上に湿紙を形成するインレットが配設され、かつ各円網の上部にクーチロールが配設されている。
【００２５】
このような抄紙機による抄造時には、多層抄き紙の表層を形成する湿紙が表層用の円網上に形成された後毛布に保持され、中間層の湿紙が第２番目〜第４番目の中間層用の円網上に形成された後表層の湿紙の下面に順次抄き合わされ、次いで裏層の湿紙が第５番目の円網上に形成された後中間層の湿紙の下面に抄き合わされ、その後５層に抄き合わされた湿紙がプレスパートに向けて搬送されて受け渡される。円網による多層構成は、長網やオントップによる多層構成と異なり、極めて短いウエットエンドでもって湿紙を構成しながら多層を構成するため、得られた多層紙は寸法安定性に優れ、打抜きを行っても変形が生じにくく、カールも発生し難いため、使用環境の変動幅が大きい車内での使用においても好適な記録品質を保持できる。
【００２６】
なお、抄紙機としては、このようなものに限定されるものではなく、長網多筒抄紙機などの他の抄紙機を適用することもできる。
【００２７】
以上のような抄紙機によりタコグラフ記録用紙用基材として要請される以下のような物性を有するように多層抄き紙が抄造される。記録性を向上させるために、ＪＩＳ  Ｐ８１１９に基づく表面の平滑度が、２０〜２００秒、好ましくは３０〜１００秒、より好適には４０〜８０秒となるように調整される。また、米坪が１２５〜２００ｇ／ｍ2、紙厚さが１００μｍ〜２２０μｍ、より好適には１５０〜１８０μｍ、密度が０．９５ｇ／ｃｍ3以下、ＪＩＳ  Ｐ８１２５に基づくテーバーこわさ（横）が０．７０ｍＮ・ｍ以上となるように調整される。
【００２８】
以上の構成によれば、古紙を含有しかつ全層での配合比で機械パルプを３０％以上配合した多層抄き紙を用いることにより、紙厚を厚くし、剛度を強くすることができ、低コスト化を図りながら必要な剛度のタコグラフ記録用紙用基材を提供することができる。また、多層抄き紙の各層の原料を変え、表層には平滑性が得られる原料を用い、中間層や裏層には安価で剛度の高い原料を用いることで、所要の特性のタコグラフ記録用紙用基材を得ることができる。
【００２９】
特に、表層を上白古紙とＬＢＫＰの何れか一方又は両者をパルプ原料とするとともに着色して抄造して構成し、中間層と裏層を機械パルプを含む古紙をパルプ原料として抄造して構成すると、表層が上白古紙とＬＢＫＰから成ることで所要の平滑性を確保できるとともに、着色の均一性及び安定性が高く、基材表面に高品質の着色層や記録層を形成することができ、かつ中間層と裏層が機械パルプを含む古紙を含有していることで必要な剛度を確保することができる。
【００３０】
また、全層若しくは表層と裏層又は任意の層に湿潤紙力増強剤を含有させると、高湿環境化での寸法安定性をより確実に保持させることができて好適である。
【００３１】
本発明で使用する基材の米坪としては、１２５〜２００ｇ／ｍ2の範囲が好ましく、１４０〜１７０ｇ／ｍ2の範囲がより好ましい。
【００３２】
また、本発明で使用する基材の紙厚としては、１００μｍ〜２２０μｍ、好適には１５０μｍ〜１８０μｍの範囲が好ましい。
【００３３】
本発明のタコグラフ記録用紙において基材の黒色面上に設ける情報記録層としては特に限定されず、従来公知のものであってよい。具体的には、基材の黒色面に、隠蔽性を有する水性の中空孔ポリマー粒子（中空顔料）と成膜性を有する水性ポリマーとからなる白色塗料を塗工して形成することができる。この情報記録層に対して記録針で圧力を加えることで、中空顔料がつぶされ、下地の黒色面が記録線として現れることになる。
【００３４】
前記白色塗料の塗工方法としてはエアーナイフコーター、ロールコーター、スプレー、グラビアコーター、マイクログラビアコーター、ミヤバコーター等があり、タコグラフ記録針が均一な記録線を描くために特に均一な塗工面が必要となるため、エアーナイフコーターでの塗工が好ましい。
【００３５】
本発明のタコグラフ記録用紙では情報記録面の裏面上に、剥離性改善と記録適性保持のために、少なくともアクリル酸エチル・アクリロニトリル共重合体を含有する水溶性樹脂層を設ける。これによって、タコグラフ記録用紙に求められる、剥離性、寸法安定性、剛性、低米坪化について、上記裏面塗料により裏面印字適性・筆記適性を損なうことなく改善することができる。
【００３６】
本発明者等は、タコグラフ記録用紙としての本質的な機能を維持しながら、打ち抜き加工時のブロッキング発生の問題がなく、寸法安定性及び剛性に優れ、さらには裏面が筆記適性及び印字適性を備えたタコグラフ記録用紙を得るにあたり、裏面に設ける樹脂について鋭意検討を重ね、単にブロッキングを防止するに留まらず、前記課題全てを満足する裏面に塗布する樹脂について取捨選択を重ね、アクリル酸エチル・アクリロニトリル共重合体を含有する水溶性樹脂層を設けることが、基本的な課題解決に結びつくこと見出し本件発明を完成させている。
【００３７】
当該樹脂において、アクリル酸エチルとアクリロニトリルとの含有比は特に限定されないが、より良好な剥離性改善効果が得られることから、アクリル酸エチルの含有重量が、アクリロニトリルの含有重量よりも大きい樹脂を使用することが好ましい。
【００３８】
前記樹脂の塗布量は、例えば０．３〜６．０ｇ／ｍ２（固形分）の範囲が好ましい。０．３ｇ／ｍ２未満であると剥離効果が十分でない場合があり、６．０ｇ／ｍ２を超えて添加しても添加量に応じた効果は得られない。
【００３９】
本発明において水溶性樹脂層は、アクリル酸エチル・アクリロニトリル共重合体のみからなるものであってもよいが、以下のような追加成分をも含有するものであってもよい。
【００４０】
タコグラフ記録用紙の寸法安定性や剛性を改善するために、アクリル酸エステル・メタクリル酸エステル共重合体を追加配合することができる。このような共重合体を構成するモノマーとして、具体的には、例えば、アクリル酸メチル、メタクリル酸メチル、アクリル酸エチル、メタクリル酸エチル、アクリル酸ｎ−ブチル、メタクリル酸ｎ−ブチル、アクリル酸iso −ブチル、メタクリル酸iso −ブチル、アクリル酸tert−ブチル、メタクリル酸tert−ブチル、アクリル酸プロピル、メタクリル酸プロピル、アクリル酸ヘキシル、メタクリル酸ヘキシル、アクリル酸オクチル、メタクリル酸オクチル、アクリル酸ラウリル、メタクリル酸ラウリル、アクリル酸２−エチルヘキシル、メタクリル酸２−エチルヘキシル、アクリル酸シクロヘキシル、メタクリル酸シクロヘキシル、アクリル酸ステアリル、メタクリル酸ステアリル等が挙げられる。この共重合体の塗布量は、例えば０．１〜１．０ｇ／ｍ２（固形分）の範囲が好ましい。０．１ｇ／ｍ２未満であると十分な剛性・寸法安定性効果を得ることができず、１．０ｇ／ｍ２を超えて添加しても添加量に応じた効果は得られない。
【００４１】
また、水溶性樹脂層は、重合度５００〜２０００のポリビニルアルコール、澱粉、及び澱粉誘導体からなる群より選択される少なくとも１種をさらに含有するものであってもよい。上記のアクリル酸エチル・アクリロニトリル共重合体のみを塗工すると塗料コストが高くなるため、ポリビニルアルコール等を混合することによって塗料コストを削減することができる。また、剥離性や寸法安定性を改善する効果も得られる。
【００４２】
ポリビニルアルコールを配合する場合にはその重合度が上がることで塗料が増粘してしまうため、重合度５００〜２０００程度のポリビニルアルコールを使用することが好ましい。また、耐水性と塗料の被膜を強くするため完全けん化型のポリビニルアルコールが好ましい。
【００４３】
上記澱粉誘導体としては特に限定されないが、例えば、酸化澱粉、アセチル化澱粉、エステル化澱粉、エーテル化澱粉等の各種変性澱粉が挙げられる。
【００４４】
上記のポリビニルアルコール等の配合量を調整することで必要な紙質改善と塗料コストとのバランスを決定することができる。ポリビニルアルコール等の塗布量は、０．２〜３．５ｇ／ｍ２（固形分）の範囲が好ましい。０．２ｇ／ｍ２未満であると寸法安定性改善効果を期待することはできず、３．５ｇ／ｍ２を超えて添加しても添加量に応じた効果は得られない。
【００４５】
本発明において、水溶性樹脂層は、静電気防止のために、金属塩をさらに含有するものであってもよい。金属塩としては、例えば、ＮａＣｌ、ＬｉＣｌＯ4、ＬｉＢＦ4、ＬｉＰＦ6、ＮａＢＦ4、ＮａＣｌＯ4、ＮａＰＦ6、ＫＢＦ4、ＫＣｌＯ4、ＫＰＦ6等が挙げられる。
【００４６】
水溶性樹脂層における金属塩の含有量は、固形分基準で、１〜２０重量％の範囲が好ましい。１重量％未満であると、静電気防止効果が得られない。また２０重量％を超えた場合、添加量に応じた効果は得られない。
【００４７】
以上の成分のほかにも、剥離効果を与えるのに、更に、ステアリン酸カルシウムに代表される脂肪酸金属塩類、エチレンワックス、鉱物ワックス、飽和・不飽和脂肪酸からなる滑剤等を裏面塗料に使用してもよい。ただし、剥離改善効果が限られることと、上記ワックス成分を使用することでタコグラフ記録用紙の情報記録面にワックスが浸透することが考えられるため、記録線の印字に影響がでない範囲での添加に限られる。
【００４８】
また、裏面の水溶性樹脂について裏面印刷適性をより向上させるために、クレー、炭酸カルシウム、シリカからなる顔料とバインダーを塗料に使用してもよい。
【００４９】
タコグラフ記録用紙については使用用途から水及びオイルの付着が考えられるため、表面及び裏面塗料に、ワックス変成型ポリマー等の耐水・耐油剤を加えたり、カルボキシル基を持つポリビニルアルコール及び合成ゴムとジルコニウム化合物からなる架橋剤を反応させることで耐水性を付与してもよい。
【００５０】
本発明のタコグラフ記録用紙における水溶性樹脂層の塗工方法としては、エアーナイフコーター、ロールコーター、スプレー、グラビアコーター、マイクログラビアコーター、ミヤバコーター等があり、均等な記録適性、寸法安定性を得るために均一な塗工面が必要となるため、エアーナイフコーターでの塗工が好ましい。
【実施例】
【００５１】
以下に実施例を掲げて本発明をさらに詳細に説明するが、本発明はこれら実施例に限定されるものではない。以下では「部」は固形分の重量基準で示す。
【００５２】
以下の実施例及び比較例では、以下の薬品を使用した。
（１）水溶性樹脂層
・アクリル酸エチル・アクリロニトリル共重合体水溶液（表１中のＣ成分）：バンスターＳ８０（商品名）、中部サイデン株式会社製
・アクリル酸エステル・メタクリル酸エステル共重合体エマルジョン（表１中のＤ成分）：Ｘ９７３Ｂ３０（商品名）、中部サイデン株式会社製
・ポリビニルアルコール（表１中のＡ成分）：ＰＶＡ−１１０（重合度１０００）、クラレ株式会社製
・金属塩（表１中のＢ成分）：並塩（塩化ナトリウム）、財団法人塩事業センター製
（２）情報記録層
・架橋アクリル／スチレン共重合体中空ポリマー粒子（白色隠蔽性を有する水性の中空孔ポリマー粒子）：ＭＨＧ５０４０（商品名）、日本ゼオン株式会社製
・酢酸ビニル・エチレン・塩ビエマルジョン（成膜性を有する水性ポリマー）：スミカフレックス８８０（商品名）、住友化学株式会社製
・情報記録層の塗工方法としてはエアーナイフコーターを採用した。塗工手段としては、ロールコーター、スプレー、グラビアコーター、マイクログラビアコーター、ミヤバコーター等があり、タコグラフ記録針が均一な記録線を描くために特に均一な塗工面が必要となるため、エアーナイフコーターでの塗工が好ましい。
【００５３】
（実施例１）
多層抄きで表層に上白古紙パルプを用い、構成原料中に機械パルプを６５％含む構成で抄造された米坪１６５ｇの原紙に線圧５０ｋｇ設定のカレンダーをかける。カレンダー実施後に裏面へアクリル酸エチル・アクリロニトリル共重合体５０部（裏面塗料１００部とした添加比率）、アクリル酸エステル・メタクリル酸エステル共重合体４８部、金属塩２部の混合液を米坪あたり３．０ｇ塗工する。ただし、混合液の濃度を変えることで塗工量を調整することとする。
【００５４】
（実施例２）
多層抄きで表層に上白古紙パルプを用い、構成原料中に機械パルプを５０％含む構成で抄造された米坪１６５ｇの原紙の裏面へアクリル酸エチル・アクリロニトリル共重合体４１部（裏面塗料１００部とした添加比率）、アクリル酸エステル・メタクリル酸エステル共重合体４１部、金属塩１８部の混合液を米坪あたり３．０ｇ塗工する。ただし、混合液の濃度を変えることで塗工量を調整することとする。
【００５５】
（実施例３）
多層抄きで表層に上白古紙パルプを用い、構成原料中に機械パルプを６０％含む構成で抄造された米坪１７０ｇの原紙の裏面へアクリル酸エチル・アクリロニトリル共重合体７０部（裏面塗料１００部とした添加比率）、アクリル酸エステル・メタクリル酸エステル共重合体２０部、金属塩１０部の混合液を米坪あたり５．０ｇ塗工する。ただし、混合液の濃度を変えることで塗工量を調整することとする。
【００５６】
（実施例４）
多層抄きで表層に上白古紙パルプを用い、構成原料中に機械パルプを６０％含む構成で抄造された米坪１６５ｇの原紙の裏面へアクリル酸エチル・アクリロニトリル共重合体２０部（裏面塗料１００部とした添加比率）、アクリル酸エステル・メタクリル酸エステル共重合体７０部、金属塩１０部の混合液を米坪あたり３．０ｇ塗工する。ただし、混合液の濃度を変えることで塗工量を調整することとする。
【００５７】
（実施例５）
多層抄きで表層に上白古紙パルプを用い、構成原料中に機械パルプを６０％含む構成で抄造された米坪２００ｇの原紙の裏面へアクリル酸エチル・アクリロニトリル共重合体９０部（裏面塗料１００部とした添加比率）、金属塩１０部を米坪あたり６．０ｇ塗工する。ただし、水溶液の濃度を変えることで塗工量を調整することとする。
【００５８】
（実施例６）
多層抄きで表層に上白古紙パルプを用い、構成原料中に機械パルプを６０％含む構成で抄造された米坪１６５ｇの原紙の裏面へアクリル酸エチル・アクリロニトリル共重合体１０部（裏面塗料１００部とした添加比率）、アクリル酸エステル・メタクリル酸エステル共重合体８０部、金属塩１０部の混合液を米坪あたり３．０ｇ塗工する。ただし、混合液の濃度を変えることで塗工量を調整することとする。
【００５９】
（実施例７）
多層抄きで表層にＬＢＫＰを用い、構成原料中に機械パルプを３０％含む構成で抄造された米坪１６５ｇの原紙に線圧５０ｋｇ設定のカレンダーをかける。カレンダー実施後裏面へアクリル酸エチル・アクリロニトリル共重合体４６部（裏面塗料１００部とした添加比率）、アクリル酸エステル・メタクリル酸エステル共重合体５０部、金属塩４部の混合液を米坪あたり３．０ｇ塗工する。ただし、混合液の濃度を変えることで塗工量を調整することとする。
【００６０】
（実施例８）
多層抄きで表層にＬＢＫＰを用い、構成原料中に機械パルプを４５％含む構成で抄造された米坪１６５ｇの原紙の裏面へアクリル酸エチル・アクリロニトリル共重合体４０部（裏面塗料１００部とした添加比率）、アクリル酸エステル・メタクリル酸エステル共重合体４４部、金属塩１６部の混合液を米坪あたり３．０ｇ塗工する。ただし、情報記録層の塗工方法としてブレードコーターを採用し、混合液の濃度を変えることで塗工量を調整することとする。
【００６１】
（実施例９）
単層抄きでＬＢＫＰから抄造された米坪１４０ｇの原紙の裏面へアクリル酸エチル・アクリロニトリル共重合体４０部（裏面塗料１００部とした添加比率）、アクリル酸エステル・メタクリル酸エステル共重合体５０部、金属塩１０部の混合液を米坪あたり４．０ｇ塗工する。ただし、混合液の濃度を変えることで塗工量を調整することとする。
【００６２】
（実施例１０）
単層抄きでＬＢＫＰから抄造された米坪１２５ｇの原紙の裏面へアクリル酸エチル・アクリロニトリル共重合体５０部（裏面塗料１００部とした添加比率）、アクリル酸エステル・メタクリル酸エステル共重合体４０部、金属塩１０部の混合液を米坪あたり０．３ｇ塗工する。ただし、混合液の濃度を変えることで塗工量を調整することとする。
【００６３】
（実施例１１）
多層抄きで表層に上白古紙パルプを用い、構成原料中に機械パルプを６０％含む構成で抄造された米坪１６５ｇの原紙の裏面へアクリル酸エチル・アクリロニトリル共重合体４０部（裏面塗料１００部とした添加比率）、アクリル酸エステル・メタクリル酸エステル共重合体３０部、金属塩１０部、ポリビニルアルコール２０部の混合液を米坪あたり１．０ｇ塗工する。ただし、混合液の濃度を変えることで塗工量を調整することとする。
【００６４】
（実施例１２）
多層抄きで表層に上白古紙パルプを用い、構成原料中に機械パルプを６０％含む構成で抄造された米坪１６６ｇの原紙の裏面へアクリル酸エチル・アクリロニトリル共重合体２５部（裏面塗料１００部とした添加比率）、アクリル酸エステル・メタクリル酸エステル共重合体２５部、金属塩１０部、ポリビニルアルコール５０部の混合液を米坪あたり３．０ｇ塗工する。ただし、混合液の濃度を変えることで塗工量を調整することとする。
【００６５】
（実施例１３）
多層抄きで表層に上白古紙パルプを用い、構成原料中に機械パルプを６０％含む構成で抄造された米坪１６５ｇの原紙の裏面へアクリル酸エチル・アクリロニトリル共重合体１０部（裏面塗料１００部とした添加比率）、アクリル酸エステル・メタクリル酸エステル共重合体１０部、ポリビニルアルコール８０部の混合液を米坪あたり３．０ｇ塗工する。ただし、混合液の濃度を変えることで塗工量を調整することとする。
【００６６】
（実施例１４）
多層抄きで表層に上白古紙パルプを用い、構成原料中に機械パルプを６０％含む構成で抄造された米坪１６５ｇの原紙の裏面へアクリル酸エチル・アクリロニトリル共重合体１０部（裏面塗料１００部とした添加比率）、アクリル酸エステル・メタクリル酸エステル共重合体１０部、金属塩１０部、ポリビニルアルコール７０部の混合液を米坪あたり５．０ｇ塗工する。ただし、混合液の濃度を変えることで塗工量を調整することとする。
【００６７】
（実施例１５）
多層抄きで表層に上白古紙パルプを用い、構成原料中に機械パルプを６０％含む構成で抄造された米坪１６５ｇの原紙の裏面へアクリル酸エチル・アクリロニトリル共重合体５部（裏面塗料１００部とした添加比率）、アクリル酸エステル・メタクリル酸エステル共重合体５部、金属塩１０部、ポリビニルアルコール８０部の混合液を米坪あたり４．０ｇ塗工する。ただし、混合液の濃度を変えることで塗工量を調整することとする。
【００６８】
（比較例１）
多層抄きで表層に新聞古紙パルプを用い、構成原料中に機械パルプを７０％含む構成で抄造された米坪１６５ｇの原紙に線圧５０ｋｇになるようにカレンダーをかける。カレンダー実施後に裏面へポリビニルアルコール水溶液１００部（裏面塗料１００部とした添加比率）を米坪あたり５．０ｇ塗工する。ただし、情報記録層の塗工方法としてブレードコーターを採用し、混合液の濃度を変えることで塗工量を調整することとする。
【００６９】
（比較例２）
多層抄きで表層に段ボール古紙パルプを用い、構成原料中に機械パルプを８０％含む構成で抄造された米坪２１０ｇの原紙の裏面へポリビニルアルコール水溶液１００部（裏面塗料１００部とした添加比率）を米坪あたり５．０ｇ塗工する。ただし、情報記録層の塗工方法としてブレードコーターを採用し、混合液の濃度を変えることで塗工量を調整することとする。
【００７０】
（比較例３）
多層抄きで表層に雑誌古紙パルプを用い、構成原料中に機械パルプを８５％含む構成で抄造された米坪１６６ｇの原紙の裏面へポリビニルアルコール水溶液９０部（裏面塗料１００部とした添加比率）、金属塩１０部の混合液を米坪あたり６．５ｇ塗工する。ただし、情報記録層の塗工方法としてブレードコーターを採用し、混合液の濃度を変えることで塗工量を調整することとする。
【００７１】
（比較例４）
多層抄きで表層にＬＢＫＰを用い、構成原料中に機械パルプを５０％含む構成で抄造された米坪１６５ｇの原紙の裏面へポリビニルアルコール水溶液１００部（裏面塗料１００部とした添加比率）を米坪あたり５．０ｇ塗工する。ただし、情報記録層の塗工方法としてブレードコーターを採用し、混合液の濃度を変えることで塗工量を調整することとする。
【００７２】
（比較例５）
単層抄きでＬＢＫＰから抄造された米坪１６５ｇの原紙の裏面へポリビニルアルコール水溶液１００部（裏面塗料１００部とした添加比率）を米坪あたり４．５ｇ塗工する。ただし、情報記録層の塗工方法としてロールコーターを採用し、混合液の濃度を変えることで塗工量を調整することとする。
【００７３】
（比較例６）
単層抄きでＬＢＫＰから抄造された米坪１２０ｇの原紙の裏面へポリビニルアルコール水溶液１００部（裏面塗料１００部とした添加比率）を米坪あたり４．０ｇ塗工する。ただし、情報記録層の塗工方法としてブレードコーターを採用し、混合液の濃度を変えることで塗工量を調整することとする。
【００７４】
各タコグラフ用紙について、以下の試験方法と基準により評価した。結果を表１に示す。
【００７５】
（Ｔ次剥離強度）：用紙打ち抜き時のブロッキング問題の指標として
塗工後のタコグラフ記録用紙を巾１５ｍｍ×長さ２００ｍｍに２枚断裁して表面と裏面を合わせ線圧１００ｋｇ／ｃｍに設定したカレンダーをかける。カレンダー処理後、２０℃６５％で表面層と裏面層を剥がしその引っ張り強さ（単位：ｇ／５０ｍｍ）を測定した。この強さが１０ｇ／５０ｍｍ以下である場合に、優れた剥離性を有するということができる。
【００７６】
（剛度）
ＪＩＳＰ８１４３に記載の紙のクラークこわさ試験機によるこわさ試験方法に基づいて実施した。
【００７７】
（伸び）：寸法安定性
２００ｍｍ×２００ｍｍの用紙を温度２０℃湿度６５％条件で横方向の長さを測定する。この紙を温度２０℃湿度２０％、温度２０℃湿度８０％条件での長さを測定し、湿度６５→２０％での伸縮率と湿度６５→８０％での伸縮率の和を求め算出した。
【００７８】
（裏面筆記性）
各タコグラフ記録用紙の裏面に関して、市販の鉛筆及びボールペンで筆記性を確認した。
◎  問題なく筆記できる
○  筆記可能
△  文字がかすれる
×  筆記できない
（裏面印字性）
各タコグラフ記録用紙の裏面に関して、市販のインクジェットプリンターを使用してインクジェット記録適性を確認した。
◎  問題なく印刷できる
○  印刷可能
△  印刷がかすれる
×  印刷できない
【００７９】
【表１】
2009058258.tif 000002